(57)【特許請求の範囲】
【請求項１】
ナノ構造を利用したナノ構造体を作製するための型体であって、アルミニウム板、押出し管又は引抜き管であるアルミニウム材料の表面に陽極酸化皮膜が形成されたものであり、
該陽極酸化皮膜は、少なくともある一の方向に対し平均周期５０ｎｍ以上４００ｎｍ以下でポアを有し、
該ポアは、テーパー形状部とその下部にある細孔形状部とからなり、該テーパー形状部は、陽極酸化皮膜の表面では広く開口しており、深部に入るに従って徐々に細くなっていくテーパー形状となっており、該細孔形状部は、実質的に等しい径の細孔形状となっており、
該テーパー形状部を有するテーパー形状層の下側に連続して細孔形状部を有する層厚１０００ｎｍ以上の細孔形状層を有することを特徴とするナノ構造体作製用型体。
【請求項２】
上記テーパー形状層の層厚が１００ｎｍ以上１０００ｎｍ以下である請求項１記載のナノ構造体作製用型体。
【請求項３】
上記細孔形状層の層厚が２０００ｎｍ以上である請求項１又は請求項２記載のナノ構造体作製用型体。
【請求項４】
上記陽極酸化皮膜の全体の膜厚が２０００ｎｍ以上である請求項１又は請求項２記載のナノ構造体作製用型体。
【請求項５】
上記ポアの細孔形状部の少なくとも一部が封孔されている請求項１ないし請求項４の何れかの請求項記載のナノ構造体作製用型体。
【請求項６】
ビッカース硬度が４０以上である請求項１ないし請求項５の何れかの請求項記載のナノ構造体作製用型体。
【請求項７】
請求項１ないし請求項６の何れかの請求項記載のナノ構造体作製用型体の製造方法であって、少なくともある一の方向に対し平均周期５０ｎｍ以上４００ｎｍ以下でポアを有するように、アルミニウム板、押出し管又は引抜き管であるアルミニウム材料の表面に、陽極酸化皮膜の形成と該陽極酸化皮膜のエッチングのふたつの工程を繰り返し行ってテーパー形状部を有するテーパー形状層を形成し、更に、陽極酸化を行って、該テーパー形状層の下部に、層厚が該テーパー形状層の層厚以上になるように、細孔形状部を有する細孔形状層を層厚１０００ｎｍ以上で形成させることを特徴とするナノ構造体作製用型体の製造方法。
【請求項８】
上記テーパー形状部を有するテーパー形状層の陽極酸化皮膜及び／又は上記細孔形状部を有する細孔形状層の陽極酸化皮膜を、シュウ酸濃度０．０１Ｍ以上０．５Ｍ以下の浴液を用い、印加電圧２０Ｖ以上１２０Ｖ以下、かつ液温０℃以上５０℃以下で形成する工程を少なくとも含む請求項７記載のナノ構造体作製用型体の製造方法。
【請求項９】
上記エッチングを、リン酸濃度１質量％以上２０質量％以下のエッチング液を用い、液温３０℃以上９０℃以下、かつ１回の処理時間１０秒以上６０分以下で行う請求項７又は請求項８記載のナノ構造体作製用型体の製造方法。
【請求項１０】
請求項７ないし請求項９の何れかの請求項記載のナノ構造体作製用型体の製造方法を使用して製造されたものであることを特徴とするナノ構造体作製用型体。
【請求項１１】
請求項１ないし請求項６の何れかの請求項又は請求項１０記載のナノ構造体作製用型体に、ナノ構造体形成材料を埋め込んだ後に、該ナノ構造体形成材料又は該ナノ構造体形成材料が硬化した材料を、該ナノ構造体作製用型体から剥離してなることを特徴とするナノ構造体。
【請求項１２】
上記ナノ構造体形成材料が、熱可塑性組成物、又は、「光照射、電子線照射及び／若しくは加熱によって硬化する硬化性組成物」である請求項１１記載のナノ構造体。
【請求項１３】
上記ナノ構造体が反射防止体である、請求項１１又は請求項１２に記載のナノ構造体。
【発明の詳細な説明】
【技術分野】
【０００１】
本発明は、ナノ構造を利用したナノ構造体作製用型体に関するものであり、詳細には、ナノ構造を利用したナノ構造体を作製するための、強度、耐久性等が向上したナノ構造体作製用型体及びその製造方法に関するものである。
【背景技術】
【０００２】
液晶表示ディスプレイ（ＬＣＤ）、プラズマディスプレイ（ＰＤＰ）等のフラットパネルディスプレイ（以下、「ＦＰＤ」と略記する）等は、その視認性確保のために、反射防止膜等の反射防止体の装着は必須である。また、陳列棚、額等の前面板；標本箱等の蓋板；窓、戸等の建築材料；オブジェ等の構造体の表面；等において、不要な反射の抑制が必要になる場合がある。
【０００３】
かかる反射防止体としては、（１）一般にドライ法と言われている方法、すなわち、誘電体多層膜を気相プロセスで作製し、光学干渉効果で低反射率を実現したもの、（２）一般にウエット法、すなわち、低屈折率材料を基板フィルム上にコーティングする方法で作製したもの等が知られている。また、これらとは原理的に全く異なる技術として、（３）表面にナノ構造を付与することにより、低反射率を発現させたものも知られている。
【０００４】
上記（３）のナノ構造を表面に付与した反射防止体等のナノ構造体について、その反射防止性能等を向上させる方法として種々検討されており、例えば、アルミニウム材料に対して、陽極酸化による陽極酸化皮膜の形成と、その陽極酸化皮膜のエッチングとを組み合わせたものを型として、その形状を反射防止体等のナノ構造体に転写する方法が知られている（特許文献１〜特許文献６）。
【０００５】
かかるナノ構造体は、アルミニウム材料の表面に、陽極酸化と孔拡大処理を交互に繰り返すことによりテーパー形状の孔を有する鋳型を作製し、この鋳型をナノ構造体形成材料に転写させることによって得られる。すなわち、少なくとも、特許文献２、４〜６には、下記の工程を有する、陽極酸化ポーラスアルミナからなる鋳型の製造方法が記載されている。
（１）アルミニウム基材に陽極酸化を施してアルミナ層を形成する工程。
（２）前記アルミナ層を除去する工程。
（３）前記工程（２）の後、再び陽極酸化を施して細孔を形成する工程。
（４）細孔に孔径拡大処理を施す工程。
（５）前記工程（４）の後、再び陽極酸化を施す工程。
（６）前記工程（４）および工程（５）を交互に繰り返す工程。
【０００６】
しかしながら、型体（鋳型）にナノ構造体形成材料を埋め込み、次いで、その型体（鋳型）を剥離するという操作（転写操作）を繰り返すことに対する耐久性の向上については、ほとんど検討がなく、ましてや、転写操作の繰り返し後に得られるナノ構造体の性能変化に気付き、そこに着目して、型体の構成と形態を検討したものはなかった。
【０００７】
上記の陽極酸化ポーラスアルミナからなる鋳型を用いる方法において、鋳型としてナノ構造体の表面に必須な最適なテーパー形状を生成するために、工程（６）では、孔径拡大処理で終了することが記載されている。
【０００８】
しかしながら、該鋳型はアルミニウムが基材であるため、鋳型として柔らかく、その鋳型を用いて、型を繰り返しナノ構造体形成材料に転写すると、鋳型表面に傷がついたり、鋳型表面が摩耗したりして、かかる鋳型の耐久性は極めて劣るものであった。該鋳型の表面の陽極酸化ポーラスアルミナ層は、本来、硬度は高いが薄いために、応力によって亀裂、剥離等を生じ、結局、下地のアルミニウムの柔らかさが影響を及ぼし、耐久性が劣るものと考えられる。
【０００９】
一方、アルミニウムの陽極酸化皮膜の膜厚を厚くする技術は知られている（例えば、特許文献７）。しかしながら、表面にナノ構造を有するような型体（鋳型）、すなわち、「ナノ構造を利用した反射防止体等のナノ構造体」を作製するための型体としての種々の性能を維持しながら、型体としての耐久性を向上させるべく、陽極酸化皮膜の膜厚を厚くする技術は知られていない。更に言えば、ナノ構造体を作製するための型体（鋳型）に、繰り返し使用に十分耐えられるような耐久性を持たせようとする課題自体が殆ど存在しなかった。
【００１０】
一方、表面にナノ構造を有するような型体（鋳型）、すなわち、「ナノ構造を利用した反射防止体等のナノ構造体」を作製するための型体を作る方法としては、エッチングで終了することが良好なテーパー形状を得るために好ましいと考えられており、最後のエッチングの後にたとえ陽極酸化を施したとしても、テーパー形状の底部を小さくするために、最後に陽極酸化を短い時間で行なう程度であり、そこでの陽極酸化によって形成された陽極酸化皮膜に耐久性を要求するようなものではなかった（特許文献４、６）。
【００１１】
すなわち、型体として陽極酸化皮膜の膜厚を厚くする技術は知られておらず、ましてや、通常は表面のみの硬度に依存すると考えられる型体において、その陽極酸化皮膜の膜厚を厚くすることによって、型体自体の耐久性が向上し、ナノ構造体の型体として繰り返し使用後に、その型体から得られたナノ構造体の形態や物性が良好なまま維持できることは全く知られていない。
【００１２】
耐久性を向上させるため、陽極酸化ポーラスアルミナを鋳型とし、金属等の材料により同一の形状を有する新たな鋳型を得ることで、耐久性、耐摩耗性、剥離特性を向上させることも知られているが（特許文献２、４〜６）、新たな鋳型を作ることは、工程が煩雑で、コストがかかる等の問題があった。
【００１３】
【特許文献１】特開２００３−０４３２０３号公報
【特許文献２】特開２００５−１５６６９５号公報
【特許文献３】特開２００７−０８６２８３号公報
【特許文献４】特開２００９−２９９１９０号公報
【特許文献５】特開２００９−２５８７４３号公報
【特許文献６】ＷＯ２００６／０５９６８６公報
【特許文献７】特開昭６２−１８５８９８号公報
【発明の開示】
【発明が解決しようとする課題】
【００１４】
本発明は上記背景技術に鑑みてなされたものであり、本発明者は、まず、全体の工程数の減少、ナノ構造体１つあたりのコストの削減等のために、ナノ構造体を作製するための型体」に耐久性を持たせようと考えた。すなわち、その課題は、かかる型体に、耐傷性や耐久性を有するナノ構造体作製用型体と、そのナノ構造体作製用型体の製造方法を提供することにある。
【課題を解決するための手段】
【００１５】
本発明者は、上記課題を解決するために鋭意検討を行った結果、通常は表面の硬度のみが効くと考えられる「ナノ構造を利用したナノ構造体を作製するための型体」において、型体が有する陽極酸化皮膜の形態や膜厚を調整することで、型体の耐久性が向上することを見出した。更に具体的には、アルミニウム材料の表面に形成する陽極酸化皮膜において、テーパー形状部を有するテーパー形状層を形成後、更に、陽極酸化皮膜を、該テーパー形状層の層厚以上に形成することにより、型体の耐久性が著しく向上することを見出した。
【００１６】
そして、そのために、アルミニウム材料の表面に、陽極酸化皮膜の形成と該陽極酸化皮膜のエッチングのふたつの工程を繰り返し行って、テーパー形状部を有する陽極酸化皮膜を作成し、更に、陽極酸化を行って、該テーパー形状部を有する陽極酸化皮膜の下部に、細孔形状部を有する陽極酸化皮膜を、該テーパー形状部を有する陽極酸化皮膜の膜厚以上の膜厚で形成させれば、得られる型体の耐久性が著しく向上することを見出し本発明に到達した。
【００１７】
すなわち、本発明は、ナノ構造を利用したナノ構造体を作製するための型体であって、アルミニウム材料の表面に陽極酸化皮膜が形成されたものであり、該陽極酸化皮膜は、少なくともある一の方向に対し平均周期５０ｎｍ以上４００ｎｍ以下でポアを有し、該ポアは、テーパー形状部とその下部にある細孔形状部とからなり、該テーパー形状部は、陽極酸化皮膜の表面では広く開口しており、深部に入るに従って徐々に細くなっていくテーパー形状となっており、該細孔形状部は、実質的に等しい径の細孔形状となっており、該テーパー形状部を有するテーパー形状層の下側に連続して細孔形状部を有する細孔形状層を有することを特徴とするナノ構造体作製用型体を提供するものである。
【００１８】
また、本発明は、ナノ構造を利用したナノ構造体を作製するための型体の製造方法であって、少なくともある一の方向に対し平均周期５０ｎｍ以上４００ｎｍ以下でポアを有するように、アルミニウム材料の表面に、陽極酸化皮膜の形成と該陽極酸化皮膜のエッチングのふたつの工程を繰り返し行ってテーパー形状部を有するテーパー形状層を形成し、更に、陽極酸化を行って、該テーパー形状層の下部に、層厚が該テーパー形状層の層厚以上になるように細孔形状部を有する細孔形状層を形成させることを特徴とするナノ構造体作製用型体の製造方法を提供するものである。
【００１９】
また、本発明は、上記のナノ構造体作製用型体の製造方法を使用して製造されたものであることを特徴とするナノ構造体作製用型体を提供するものである。
【００２０】
また、本発明は、上記のナノ構造体作製用型体に、ナノ構造体形成材料を埋め込んだ後に、該ナノ構造体形成材料又は該ナノ構造体形成材料が硬化した材料を、該ナノ構造体作製用型体から剥離してなることを特徴とするナノ構造体を提供するものである。
【発明の効果】
【００２１】
本発明によれば、強度、耐久性等が向上したナノ構造体作製用型体を提供することができる。具体的には、光の反射を防止したナノ構造体を作製するためのナノ構造体作製用型体であって、連続的又は断続的に繰り返しナノ構造体を作製しても、該型体に大きい又は細かい傷が付き難い、型体が摩滅し難い、ナノ構造が破壊されない等、該型体の機械的な強度、耐久性等が向上したナノ構造体作製用型体を提供することができる。
【００２２】
その結果、かかる型体を用いて作製したナノ構造体は、繰り返し転写工程を経た型体から得たものであっても、反射率の上昇やヘイズの上昇が極めて少なく、また、型体の傷が原因で起こるナノ構造体の欠陥の発生が極めて少ない。従って、１つの型体から多くのナノ構造体が得られるので、常に安定した一定の性質を有するナノ構造体を複製するナノ構造体作製用型体を提供することができる。
【００２３】
また、本発明のナノ構造体作製用型体は、ナノ構造体形成材料の埋め込みと剥離（転写）を繰り返す印刷機の始動時や終了時のストール運転等により、例えばナノ構造体形成材料が塗布されたフィルムと型体との間で「スレ」が発生し、型体表面（特にテーパー形状部）への傷が付いてしまうことを抑制できる。
【００２４】
また、ナノ構造体形成材料へのゴミ、異物等の混入や、上記フィルム基材や型体へのゴミ、異物の付着により、型体表面を傷つけてしまうおそれがある場合にも、本発明のナノ構造体作製用型体は、強い硬度で傷を防止することができる。特に、連続的にナノ構造体形成材料の埋め込みと剥離（転写）を繰り返す連続印刷機を用いる場合等は、印刷速度を上げてもナノ構造体形成材料の埋め込みが完了するようにニップ圧を高く設定する必要性があり、そのため、小さいゴミ、異物等が混入すると、型体表面を傷つけてしまい易くなるが、特にその場合に、本発明のナノ構造体作製用型体は、表面硬度が高く、強度が強いため、かかる傷がつくのを防止することができる。
【図面の簡単な説明】
【００２５】
【図１】本発明のナノ構造体作製用型体における陽極酸化皮膜の一例を示す縦断面の模式図である。
【図２】従来のナノ構造体作製用型体における陽極酸化皮膜の一例を示す縦断面の模式図である。
【図３】本発明のナノ構造体作製用型体における陽極酸化皮膜全体の縦断面の１万倍のＳＥＭ写真である（実施例４）。
【図４】本発明のナノ構造体作製用型体における陽極酸化皮膜のテーパー形状部を示す、主にテーパー形状層（その下に細孔形状層の最上部も示されている）の縦断面の１０万倍のＳＥＭ写真である（実施例４）。
【図５】従来の細孔形状層を有しないナノ構造体作製用型体における陽極酸化皮膜の縦断面の１０万倍のＳＥＭ写真である（比較例１）。
【図６】本発明のナノ構造体作製用型体を用いて作製されたナノ構造体の表面の縦断面の１０万倍のＳＥＭ写真である（実施例４）。
【図７】従来のナノ構造体作製用型体を用いて作製されたナノ構造体の表面の縦断面の１０万倍のＳＥＭ写真である（比較例１）。
【図８】本発明のナノ構造体作製用型体を用いたナノ構造体の製造方法の一例を示す模式図である。
【図９】本発明のナノ構造体作製用型体を用い連続的にナノ構造体を製造する製造方法の一例を示す模式図である。
【発明を実施するための形態】
【００２６】
［ナノ構造を利用したナノ構造体］
本発明のナノ構造体作製用型体（以下、単に「型体」と略記することがある）は、ナノ構造を利用した反射防止体等のナノ構造体を作製するためのものである。本発明のナノ構造体は、表面に光の反射防止機能を有する反射防止体、光の透過率が向上した高透過率体等を包含する。「ナノ構造を利用したナノ構造体」とは、例えば、表面にモスアイ（蛾の眼）構造と呼ばれる構造を有しており、一般には空気等の気体に接する最表面からナノ構造体の内部に入っていくにしたがって、徐々にナノ構造体の部分が多くなり、そのため屈折率がナノ構造体の内部に入っていくにしたがって、徐々に大きくすることで反射を防止するものである。一般に、屈折率が急激に（不連続に）変化する表面があると、正反射率が大きくなる。また、本発明における「ナノ構造を利用したナノ構造体」の表面の形態としては、前記特許文献の何れかの文献に記載のものも挙げられる。
【００２７】
「ナノ構造を利用したナノ構造体」の好ましい形態は、その表面に平均高さ１００ｎｍ以上１０００ｎｍ以下の凸部又は平均深さ１００ｎｍ以上１０００ｎｍ以下の凹部を有し、その凸部又は凹部が、少なくともある一の方向に対し平均周期５０ｎｍ以上４００ｎｍ以下で存在しているものである。平均高さ又は平均深さが、小さすぎると、良好な光学特性が発現されない場合があり、大きすぎると、製造が困難になる等の場合がある。凸部と凹部が連結して波打った構造を有している場合では、最高部（凸部の上）と最深部（凹部の下）の平均長さは、１００ｎｍ以上１０００ｎｍ以下であることが同様の理由から特に好ましい。
【００２８】
「ナノ構造を利用したナノ構造体」は、その表面に、上記凸部又は凹部が、少なくともある一の方向の平均周期が、５０ｎｍ以上４００ｎｍ以下となるように配置されていることが好ましい。凸部又は凹部は、ランダムに配置されていてもよいし、規則性を持って配置されていてもよい。また、何れの場合でも、上記凸部又は凹部は、ナノ構造体の表面全体に実質的に均一に配置されていることが反射防止性や透過改良性の点で好ましい。また、少なくとも、ある一の方向について、平均周期が、５０ｎｍ以上４００ｎｍ以下となるように配置されていればよく、全ての方向に、その平均周期が５０ｎｍ以上４００ｎｍ以下となっている必要はない。
【００２９】
ナノ構造体作製用型体は、上記のようなナノ構造体を作製するためのものであるので、本発明のナノ構造体作製用型体の方も、表面に上記形態を有していることが好ましい。
【００３０】
［ナノ構造体作製用型体］
本発明のナノ構造体作製用型体は、アルミニウム材料の表面に陽極酸化皮膜が形成されたものであり、該陽極酸化皮膜は、少なくともある一の方向に対し平均周期５０ｎｍ以上４００ｎｍ以下でポアを有し、該ポアは、テーパー形状部と細孔形状部とからなる。
【００３１】
＜１．アルミニウム材料＞
本発明におけるアルミニウム材料とは、主成分がアルミニウムである材料であればよく、純アルミニウム（１０００系）、アルミニウム合金の何れでもよい。本発明における純アルミニウムとは、純度９９．００％以上のアルミニウムであり、好ましくは純度９９．５０％以上、より好ましくは純度９９．８５％以上である。アルミニウム合金は特に限定はないが、例えば、Ａｌ−Ｍｎ系合金（３０００系）、Ａｌ−Ｍｇ系合金（５０００系）、Ａｌ−Ｍｇ−Ｓｉ系合金（６０００系）等が挙げられる。これらの中でも、純アルミニウム（１０００系）；Ｍｇの添加量が比較的少ないために加工性、耐食性に優れている点、良好なナノ構造体作製用型体が得られる点で、アルミニウム合金５００５；アルミニウム合金５００５の改良合金（例えば、日本軽金属製５８Ｄ５）等が好ましい。
【００３２】
また、本発明におけるアルミニウム材料は、基材の表面にアルミニウムを蒸着したものも好ましく使用することができる。基材としては、ステンレス鋼、銅、チタン、アルミニウム等の金属類；ガラス；セラミックス；プラスチック等を好ましく用いることができる。アルミニウムの蒸着は常法を用いることができ、蒸着膜厚は１〜３０μｍが好ましい。
【００３３】
本発明におけるアルミニウム材料は特に限定はなく、コスト低減や加工簡略化のために工業的に圧延されたままのアルミニウム板、押出管、引き抜き管等を用いてもよいし、圧延のむら、表面のキズ、腐食、汚れ等を取るため、表面を通常の研摩をしてから用いてもよく、また、ナノ構造体のヘイズ等の光の透過性能を向上させるために、よりレベルの高い研摩を行ってもよい。レベルの高い研摩を行った際のＲａは、好ましくは０．１μｍ以下、より好ましくは０．０３μｍ以下、特に好ましくは０．０２μｍ以下である。また、Ｒｙは、好ましくは１μｍ以下、より好ましくは０．５μｍ以下、特に好ましくは０．３５μｍ以下である。ここで、Ｒａ及びＲｙは、ＪＩＳ  Ｂ０６０１（１９９４）により求めた値であり、Ｒａは「算術平均粗さ」であり、Ｒｙは「最大高さ」である。
【００３４】
＜２．陽極酸化皮膜＞
本発明における陽極酸化皮膜２とは、酸溶液中で、アルミニウム材料８を陽極として電流を流し、水が電気分解して発生する酸素とアルミニウムとを反応させ形成させる、表面にポア３を有する酸化アルミニウムの皮膜である。陽極酸化皮膜２の全体の厚さは特に限定されないが、ナノ構造体作製用型体の耐久性等の点から、下限は６００ｎｍ以上が好ましく、１０００ｎｍ以上がより好ましく、２０００ｎｍ以上が特に好ましく、４０００ｎｍ以上が更に好ましい。一方、上限は５００００ｎｍ以下が好ましく、２００００ｎｍ以下がより好ましく、１００００ｎｍ以下が特に好ましく、８０００ｎｍ以下が更に好ましい。
【００３５】
＜３．ポア＞
本発明における陽極酸化皮膜２は、図１に示したように、その表面にポア３を有している。該ポア３は、少なくともある一の方向に対し平均周期５０ｎｍ以上４００ｎｍ以下で存在し、図１に示したように、該ポア３は、テーパー形状部４と細孔形状部５とからなるカクテルグラスのような形状をしている。一方、従来のナノ構造体作製用型体の陽極酸化皮膜２は、図２に示したように、ポア３は、テーパー形状部４のみからなっている。
【００３６】
上記ポア３の平均周期は、少なくとも、ある一の方向に対し５０ｎｍ以上であるが、１００ｎｍ以上が好ましい。また、４００ｎｍ以下であるが、２５０ｎｍ以下が好ましい。また、少なくとも、ある一の方向について、平均周期が、５０ｎｍ以上４００ｎｍ以下となるように配置されていればよく、全ての方向に、その平均周期が５０ｎｍ以上４００ｎｍ以下となっている必要はない。平均周期は短すぎても長すぎても、作製するナノ構造体に反射防止効果が充分に得られない場合がある。
【００３７】
＜３−１．テーパー形状部＞
本発明におけるテーパー形状部４は、図１に示したように、上記カクテルグラス形状上部のボウル部分に該当し、その形状は、陽極酸化皮膜２の表面では広く開口しており、深部に入るに従って徐々に細くなっていくテーパー形状となっている。ナノ構造体を作製する際には、該テーパー形状部４の内部にはナノ構造体形成材料１１が埋め込まれ、ナノ構造体が作製されるための鋳型となる。なお、陽極酸化皮膜２において、このテーパー形状部４を有する層を「テーパー形状層」という。
【００３８】
該テーパー形状層６の層厚は特に限定されないが、１００ｎｍ以上であることが好ましく、１５０ｎｍ以上であることがより好ましく、２５０ｎｍ以上であることが特に好ましい。また、１０００ｎｍ以下であることが好ましく、６００ｎｍ以下であることがより好ましく、４００ｎｍ以下であることが特に好ましい。テーパー形状層６の層厚が薄すぎると、それを鋳型に形成されるナノ構造体の反射率低減の効果が得られない場合があり、一方、厚すぎると、テーパー形状部４の形状が作り難かったり、陽極酸化やエッチングの工程時間が長くなりすぎ、無駄になったりする以外に、型体１としての耐久性が劣ったり、それを鋳型に形成されるナノ構造体の機械的特性が劣ったりする場合がある。
【００３９】
＜３−２．細孔形状部＞
本発明における細孔形状部５とは、図１に示したように、上記カクテルグラス形状下部のステム（脚）部分に該当し、その形状は、実質的に等しい径の細孔形状となっており、細孔の直径については特に限定はされない。ナノ構造体を作製する際には、該細孔形状部５の内部にナノ構造体形成材料１１は実質的には埋め込まれず、ナノ構造体が作製されるための鋳型としての機能を有しないが、該細孔形状部５は型体１のビッカース硬度を上げ、耐久性を向上させる効果を奏する。一方、従来のナノ構造体作製用型体には、図２に示したように、細孔形状部５がない。
【００４０】
陽極酸化皮膜２は、浴から出して乾燥させると細孔全体が細くなり、また細孔が埋まる可能性もある。そうするとカクテルグラスのステム（脚）部分に該当する細孔が、部分的に又は全体的に、実質的になくなってしまう（又は詰まってしまう）可能性もある。しかし、このような場合であっても、本発明においては「細孔形状部」という。従って、細孔形状部５には、上から下まで通じた文字通りの細孔はなくてもよい。また、本発明において、細孔形状部５は、封孔されていてもよい。封孔としては特に限定されないが自然封孔等が挙げられる。また、細孔は枝分かれしていても、途中で合体していてもよい。
【００４１】
陽極酸化皮膜２において、上記テーパー形状層６の下部に存在し、この細孔形状部５を有する層を「細孔形状層」という。該細孔形状層７の厚さは特に限定されないが、型体１の機械的強度を上昇させるに十分な厚さであることが望ましい。具体的には、６００ｎｍ以上であることが好ましく、１０００ｎｍ以上であることがより好ましく、２０００ｎｍ以上であることが特に好ましく、４０００ｎｍ以上であることが更に好ましい。一方、上限は５００００ｎｍ以下であることが好ましく、２００００ｎｍ以下であることがより好ましく、１００００ｎｍ以下であることが特に好ましく、８０００ｎｍ以下であることが更に好ましい。細孔形状層７の層厚が薄すぎると、型体１の耐久性に劣る場合があり、一方、厚すぎると、クレーター状の欠陥が多く発生したり、表面が荒れてきて、該型体で作製したナノ構造体のヘイズが大きくなったりする場合がある。また、厚すぎると陽極酸化時間が長くなり、型体のコストが高くなる場合がある。
【００４２】
テーパー形状層６の層厚に対する細孔形状層７の層厚は、特に限定はないが、得られるナノ構造体の反射防止効果、型体１の耐久性、型体１の製造の容易さ等の点から、１倍以上（すなわち、テーパー形状層６の層厚以上の層厚で細孔形状層７が形成されている状態）が好ましく、２倍以上がより好ましく、４倍以上が特に好ましく、１０倍以上が更に好ましい。一方、上限は特に限定はないが、１００倍以下が好ましく、５０倍以下がより好ましく、４０倍以下が特に好ましい。テーパー形状層６の層厚と組み合わすと、テーパー形状層６の層厚が１０００ｎｍ以下であり、細孔形状層７の層厚が該テーパー形状層６の層厚以上であることが好ましい。
【００４３】
＜３−３．ナノ構造体作製用型体の物性＞
ナノ構造体作製用型体のビッカース硬度は、４０以上が好ましく、６０以上がより好ましく、２００以上が特に好ましく、３００以上が更に好ましく、６００以上が最も好ましい。上記した形態を有していれば、及び／又は、後記する製造方法を用いれば、かかるビッカース硬度の値が達成できる。
【００４４】
［ナノ構造体作製用型体の作製］
本発明のナノ構造体作製用型体１は、前記アルミニウム材料８の表面に、陽極酸化皮膜の形成（陽極酸化（ａ１））と該陽極酸化皮膜のエッチングのふたつの工程を繰り返し行って、テーパー形状部を有する陽極酸価皮膜を形成し、更に、陽極酸化を行って、該テーパー形状部を有する陽極酸化皮膜の下部に、細孔形状部を有する陽極酸化皮膜の形成（陽極酸化（ａ２））を行う。該テーパー形状部を有する陽極酸化皮膜の膜厚以上の膜厚で、細孔形状部を有する陽極酸化皮膜を形成させることが好ましい。「該陽極酸化皮膜の形成と該陽極酸化皮膜のエッチングを繰り返した後に形成されるテーパー形状部を有する陽極酸化皮膜層は上記テーパー形状層６に対応し、該細孔形状部を有する陽極酸化皮膜は上記細孔形状層７に対応する。
【００４５】
本発明の他の態様は、ナノ構造を利用したナノ構造体を作製するための型体の製造方法であって、少なくともある一の方向に対し平均周期５０ｎｍ以上４００ｎｍ以下でポアを有するように、アルミニウム材料の表面に、陽極酸化皮膜の形成（陽極酸化（ａ１））と該陽極酸化皮膜のエッチングのふたつの工程を繰り返し行ってテーパー形状部を有するテーパー形状層を形成し、更に、陽極酸化（陽極酸化（ａ２））を行って、該テーパー形状層の下部に、層厚が該テーパー形状層の層厚以上になるように細孔形状部を有する細孔形状層を形成させることを特徴とするナノ構造体作製用型体の製造方法である。前記したナノ構造体作製用型体は、上記した製造方法で製造されたものであることが好ましい。
【００４６】
本発明のナノ構造体作製用型体の製造方法は、上記工程を少なくとも有していればよく、形態的に前記したようなナノ構造体作製用型体が実質的に製造できれば、途中若しくは後にエッチングや陽極酸化を行ってもよく、そのような製造方法も本発明に含まれる。例えば、テーパー形状部を有する陽極酸化皮膜を形成後、細孔形状部を有する陽極酸化皮膜の形成途中又は形成後に、エッチングや陽極酸化を行ったとしても、それが形態的に実質的影響を及ぼさなければ、本発明の製造法に含まれる。また、実質的に形態が前記したようなテーパー形状部を有している陽極酸化皮膜層であれば「テーパー形状層」と定義し、実質的に、前記したような細孔形状を有している層であれば、途中若しくは後にエッチングや陽極酸化を行ったとしても、得られた層は「細孔形状層」と定義する。言い換えれば、結果として、実質的にポアの直径がほぼ等しければ、エッチングや陽極酸化を行ったとしても、その部分は「細孔形状層」と定義する。
【００４７】
前記アルミニウム材料８の表面は、陽極酸化皮膜２の形成を行う前に研摩されていてもよい。前記アルミニウム材料８の表面を研摩する方法としては、機械研摩、化学研摩、電解研摩の何れか１つでもよく、又はこれらを任意に組み合わせてもよい。例えば、電解研摩単独、機械研摩単独、電解研摩と化学研摩の組合せ、機械研摩と化学研摩の組合せ、電解研摩と機械研摩の組合せ、電解研摩と機械研摩と化学研摩の組合せが好ましく、その中でも、電解研摩単独又は電解研摩を含んだ組合せがより好ましい。更にその中でも、処理の容易な点で、機械研摩をした後に電解研摩する方法が特に好ましい。アルミニウム材料８の表面を研摩することによって、アルミニウム材料８の表面が均一になり、それを加工して得られた型体１は、ヘイズが小さく、光の透過性能が著しく向上したナノ構造体を作製できる。
【００４８】
＜１．テーパー形状部を有する陽極酸化皮膜の形成＞
＜１−１．陽極酸化（ａ１）＞
本発明における陽極酸化（ａ１）の電解液としては、酸溶液であれば特に制限はなく、例えば、硫酸系、シュウ酸系、リン酸系又はクロム酸系等の何れでもよいが、所望のテーパー形状部４の寸法や形状が得られる点でシュウ酸系の電解液が好ましい。
【００４９】
陽極酸化（ａ１）の条件は、前記の形状の型体１ができるものであれば特に限定はないが、電解液としてシュウ酸を用いる場合の条件は以下の通りである。すなわち、濃度は０．０１〜０．５Ｍが好ましく、０．０２〜０．３Ｍがより好ましく、０．０３〜０．１Ｍが特に好ましい。印加電圧は２０〜１２０Ｖが好ましく、４０〜１１０Ｖがより好ましく、６０〜１０５Ｖが特に好ましく、８０〜１００Ｖが更に好ましい。液温は０〜５０℃が好ましく、１〜３０℃がより好ましく、２〜１０℃が特に好ましい。１回の処理時間は５〜５００秒が好ましく、１０〜２５０秒がより好ましく、１５〜２００秒が特に好ましく、２０〜１００秒が更に好ましい。かかる範囲の条件で陽極酸化を行えば、下記のエッチング条件と組み合わせて、前記ナノ構造体作製用型体１の陽極酸化皮膜２におけるテーパー形状層６が製造できる。なお、他の酸でも上記とほぼ同じ条件が好ましい。
【００５０】
電圧が大きすぎる場合には、形成されるテーパー形状部４の平均間隔が大きすぎるようになり、この型体１によって得られたナノ構造体の表面に形成された凸部又は凹部の平均周期が大きくなりすぎる場合がある。一方、電圧が小さすぎる場合には、形成されるテーパー形状部４の平均間隔が小さすぎるようになり、この型体１によって得られたナノ構造体の表面に形成された凸部又は凹部の平均周期が小さくなりすぎる場合がある。本発明のナノ構造体作製用型体１は、その表面に存在するポア３が、少なくともある一の方向に対し平均周期５０ｎｍ以上４００ｎｍ以下で存在することが必須であるので、電圧はこの範囲に入るように調整される。
【００５１】
すなわち、上記テーパー形状部４を有するテーパー形状層６の陽極酸化皮膜を、シュウ酸濃度０．０１Ｍ以上０．５Ｍ以下の浴液を用い、印加電圧２０Ｖ以上１２０Ｖ以下、かつ液温０℃以上５０℃以下で形成する工程を少なくとも含む上記のナノ構造体作製用型体の製造方法が特に好ましい。
【００５２】
＜１−２．エッチング＞
エッチングは主にポア３のテーパー形状部４の孔径拡大と所望の形状を得るために行われる。上記の陽極酸化（ａ１）とエッチングとを組み合わせることで、アルミニウム材料８の表面の陽極酸化皮膜２に形成されたテーパー形状部４の、孔径、高さ、深さ、テーパー形状等を調整することができる。
【００５３】
エッチングの方法は通常知られている方法であれば特に制限なく用いることができる。例えば、エッチング液としては、リン酸、硝酸、酢酸、硫酸、クロム酸等の酸溶液、又はこれらの混合液を用いることができる。好ましくは、リン酸又は硝酸であり、必要な溶解速度が得られる点、より均一な面が得られる点で、特に好ましくはリン酸である。
【００５４】
エッチング液の濃度や浸漬時間、温度等は、所望の形状が得られるように適宜調節すればよいが、リン酸の場合の条件は以下の通りである。すなわち、エッチング溶液の濃度は、１〜２０質量％が好ましく、１．２〜１０質量％がより好ましく、１．５〜２．５質量％が特に好ましい。液温は、３０〜９０℃が好ましく、３５〜８０℃がより好ましく、４０〜６０℃が特に好ましい。１回の処理時間（浸漬時間）は１０秒〜６０分が好ましく、３０秒〜４０分がより好ましく、４５秒〜２０分が特に好ましく、１分〜１０分が更に好ましい。かかる範囲の条件でエッチングを行えば、上記の陽極酸化（ａ１）条件との組み合わせで、前記のテーパー形状層６が製造できる。なお、他の酸でも上記とほぼ同じ条件が好ましい。
【００５５】
上記陽極酸化（ａ１）とエッチングは組み合わせて、所望のテーパー形状層６を得ることができる。「組み合わせる」とは、先に陽極酸化（ａ１）をして、次にエッチングをする工程を交互に繰り返すことをいう。各処理の間には水洗をすることも好ましい。陽極酸化（ａ１）とエッチングの回数は所望の形状が得られるように適宜調節すればよいが、組み合わせの回数として、５〜２０回が好ましく、７〜１８回がより好ましく、１０〜１４回が特に好ましい。
【００５６】
本発明のナノ構造体作製用型体１において、陽極酸化皮膜２のテーパー形状層６を得る場合、特に好ましい組み合わせは、シュウ酸水溶液で陽極酸化（ａ１）をし、リン酸水溶液でエッチングをすることである。全体の好ましい条件は上記の各好ましい条件の組み合わせである。
【００５７】
＜２．細孔形状部を有する陽極酸化皮膜陽極酸化皮膜の形成（陽極酸化（ａ２））＞
本発明における細孔形状を有する陽極酸化皮膜は、好ましくは陽極酸化皮膜の形成と該陽極酸化皮膜のエッチングのふたつの工程を繰り返してテーパー形状部を有する陽極酸化皮膜を形成した後に形成されるもので、前記した細孔形状層７に対応するものである。テーパー形状層を形成後、更に陽極酸化を行なうとテーパー形状のポア３の底部に続いて、陽極酸化によるポア３が形成され、下部に向かって伸びていく。細孔形状層７を形成するための陽極酸化（ａ２）の電解液や形成条件は、テーパー形状部を有する陽極酸化皮膜の項で記載した陽極酸化（ａ１）の電解液（種類、濃度等）や形成条件（液温、印加電圧等）が使用でき、好ましい範囲も同様である。
【００５８】
すなわち、上記細孔形状部５を有する細孔形状層７の陽極酸化皮膜を、シュウ酸濃度０．０１Ｍ以上０．５Ｍ以下の浴液を用い、印加電圧２０Ｖ以上１２０Ｖ以下、かつ液温０℃以上５０℃以下で形成する工程を少なくとも含む上記ナノ構造体作製用型体の製造方法が特に好ましい。
【００５９】
細孔形状部を有する陽極酸化皮膜の形成条件には特に限定はなく、細孔形状部を有する陽極酸化皮膜は、先のテーパー形状部を有する陽極酸化皮膜の形成条件と同様にして形成することができる。電解液は同一であっても異なっていてもよいが、同一であることが好ましい。陽極酸化皮膜の形成と該陽極酸化皮膜のエッチングのふたつの工程を繰り返すことによってテーパー形状層６を得た後に、あらためて細孔形状部を有する陽極酸化皮膜形成用の電解液に入れてもよいが、テーパー形状部を有する陽極酸価皮膜の形成に用いた電解液で細孔形状を有する陽極酸化皮膜を形成することが、電解液槽が少なくて済む点で好ましい。陽極酸化（ａ１）と陽極酸化（ａ２）は、電解時間以外の条件は実質的に同一であることが好ましい。
【００６０】
細孔形状部を有する陽極酸化皮膜を形成する処理時間（電解時間）は、所望の層厚が得られるよう適宜調整すればよいが、例えば、電解液としてシュウ酸を用いる場合は、５分〜４時間が好ましく、１５分〜３時間がより好ましく、３０分〜２時間が特に好ましく、４５分〜１時間が更に好ましい。細孔形状部を有する陽極酸化皮膜を形成する処理時間（電解時間）は、エッチング時間等を除くトータルの陽極酸化（ａ１）時間以上であることが、型体１の強度、耐久性等の点から好ましい。なお、他の酸でも上記とほぼ同じ条件が好ましい。
【００６１】
上記細孔形状層７はテーパー形状層６以上の膜厚で形成することが好ましく、特に限定されないが、２〜５０倍がより好ましく、４〜３０倍が特に好ましく、１０〜２０倍が更に好ましい。下限以下では細孔形状層７が薄すぎて型体１の耐久性に劣る場合があり、一方、厚すぎると、クレーター状の欠陥が多く発生する、表面が荒れてきて該型体で作成したナノ構造体のヘイズが大きくなる等の場合がある。また、厚くしすぎると陽極酸化時間は長くなり、型体のコストが高くなる場合がある。
【００６２】
上記のようにして、図１及び図３に示したように、アルミニウム材料８の上に、細孔形状層７とテーパー形状層６とからなる陽極酸化皮膜２が形成されたナノ構造体作製用型体１が作製される。
【００６３】
上記型体は表面硬度や耐久性に優れたものであるが、更に、上記型体を鋳型とし、１度若しくは２度転写して、金属等の材料により製造された同一又は反転の形状を有する新たな型体を得ることができる。すなわち、本発明の上記型体は、後述するナノ構造体形成材料に転写して、直接、ナノ構造体を製造するのみならず、金属等の新たな材料に転写して、該新たな材料からなる型体を製造するためにも用いられる。その後、その新たな型体を用いてナノ構造体を製造することができる。
【００６４】
また、上記型体に、金属等、例えば、ＮｉやＷ等の硬度の高い材料からなる層を公知の方法で積層することもできる。
【００６５】
［ナノ構造体の構成・作製］
本発明のナノ構造体は、前記ナノ構造体作製用型体１に、ナノ構造体形成材料１１を埋め込んだ後に、該ナノ構造体形成材料１１又は該ナノ構造体形成材料１１が硬化した材料を、該ナノ構造体作製用型体１から剥離して得られる。ナノ構造体形成材料１１を埋め込んだ後に、要すれば、光照射、電子線照射及び／又は加熱によってナノ構造体形成材料１１を硬化させた後に型体１から剥離して得られる。
【００６６】
そのため、上記ナノ構造体は、少なくともある一の方向に対し平均周期５０ｎｍ以上４００ｎｍ以下で凸部又は凹部が存在するという極めて微細な表面構造を有している。更に、一般に「モスアイ（蛾の眼）構造」と呼ばれる構造を有していることが、良好な反射防止性能を有している点で好ましい。
【００６７】
上記ナノ構造体形成材料１１としては、特に制限はなく、熱可塑性組成物、硬化性組成物の何れでも好適に使用し得る。上記ナノ構造に適した機械的強度を与えるため、また、型となる陽極酸化皮膜２からの剥離性（テーパー形状部４からの剥離性）等の点から硬化性組成物を用いることが好ましい。
【００６８】
＜１．熱可塑性組成物＞
熱可塑性組成物としては、ガラス転移温度又は融点まで加熱することによって軟らかくなるものであれば特に制限はないが、例えば、アクリロニトリル−スチレン系重合体組成物、アクリロニトリル−塩素化ポリエチレン−スチレン系重合体組成物、スチレン−（メタ）アクリレート系重合体組成物、ブダジエン−スチレン系重合体組成物等のスチレン系重合体組成物；塩化ビニル系重合体組成物、エチレン−塩化ビニル系重合体組成物、エチレン−酢酸ビニル系重合体組成物、プロピレン系重合体組成物、プロピレン−塩化ビニル系重合体組成物、プロピレン−酢酸ビニル系重合体組成物、塩素化ポリエチレン系組成物、塩素化ポリプロピレン系組成物等のポリオレフィン系組成物；ケトン系重合体組成物；ポリアセタール系組成物；ポリエステル系組成物；ポリカーボネート系組成物；ポリ酢酸ビニル系組成物、ポリビニル系組成物、ポリブタジエン系組成物、ポリ（メタ）アクリレート系組成物等が挙げられる。
【００６９】
＜２．硬化性組成物＞
硬化性組成物とは、光照射、電子線照射及び／又は加熱によって硬化する組成物である。中でも、光照射又は電子線照射により硬化する硬化性組成物が、上記した点から好ましい。
【００７０】
＜２−１．光照射又は電子線照射により硬化する硬化性組成物＞
「光照射又は電子線照射により硬化する硬化性組成物」（以下、「光硬化性組成物」と略記する）としては特に限定はなく、アクリル系重合性組成物又はメタクリル系重合性組成物（以下、「（メタ）アクリル系重合性組成物」と略記する）、光酸触媒で架橋し得る組成物等、何れも使用できるが、（メタ）アクリル系重合性組成物が、上記ナノ構造に適した機械的強度を与えるため、型体１からの剥離性、化合物群が豊富なため種々の物性のナノ構造体を調製できる等の点から好ましい。
【００７１】
＜２−２．熱硬化性組成物＞
本発明における熱硬化性組成物とは、加熱すると重合を起こして高分子の網目構造を形成し、硬化して元に戻らなくなる組成物であれば特に制限はないが、例えば、フェノール系重合性組成物、キシレン系重合性組成物、エポキシ系重合性組成物、メラミン系重合性組成物、グアナミン系重合性組成物、ジアリルフタレート系重合性組成物、尿素系重合性組成物（ユリア系重合性組成物）、不飽和ポリエステル系重合性組成物、アルキド系重合性組成物、ポリウレタン系重合性組成物、ポリイミド系重合性組成物、フラン系重合性組成物、ポリオキシベンゾイル系重合性組成物、マレイン酸系重合性組成物、メラミン系重合性組成物、（メタ）アクリル系重合性組成物等が挙げられる。フェノール系重合性組成物としては、例えば、レゾール型フェノール樹脂等である。エポキシ系重合性組成物としては、例えば、ビスフェノールＡ−エピクロロヒドリン樹脂、エポキシノボラック樹脂、脂環式エポキシ樹脂、臭素化エポキシ樹脂、脂肪族エポキシ樹脂、多官能性エポキシ等である。不飽和ポリエステル系重合性組成物としては、例えば、オルソフタル酸系、イソフタル酸系、アジピン酸系、ヘット酸系、ジアリルフタレート系等である。中でも、熱硬化性組成物としては、（メタ）アクリル系重合組成物が好ましい。
【００７２】
また、上記ナノ構造体形成材料１１には、更に、バインダーポリマー、微粒子、酸化防止剤、紫外線吸収剤、光安定剤、消泡剤、離型剤、潤滑剤、レベリング剤等を配合することもできる。これらは、従来公知のものの中から適宜選択して用いることができる。
【００７３】
＜ナノ構造体の作製方法＞
本発明の型体１を用いたナノ構造体の作製方法としては、限定されるわけではないが、例えば下記の方法が好ましい。すなわち、上記ナノ構造体形成材料１１を基材１３上に採取、バーコーター若しくはアプリケーター等の塗工機又はスペーサーを用いて、均一膜厚になるように塗布する。ここで、「基材」としては、ポリエチレンテレフタレート（以下、「ＰＥＴ」と略記する）、トリアセチルセルロース等のフィルムが好適である。そして、本発明の型体１を貼り合わせる。貼り合わせた後、硬化性組成物の場合には、該フィルム面から紫外線照射若しくは電子線照射及び／又は熱により硬化させる。あるいは、前記型体１の上に、直接、ナノ構造体形成材料１１を乗せ、塗工機やスペーサー等で均一膜厚の塗布膜を作製してもよい。その後、得られたナノ構造体を該型体１から剥離させてナノ構造体を作製する。
【００７４】
この作製方法を、更に図８を用いて具体的に説明するが、本発明は図８の具体的態様に限定されるものではない。すなわち、ナノ構造体作製用型体１にナノ構造体形成材料１１を適量供給又は塗布し（図８（ａ））、ローラー１４の側を支点に基材１３を斜めから貼り合せる（図８（ｂ））。ナノ構造体作製用型体１とナノ構造体形成材料１１と基材１３とが一体となった貼合体を、ローラー１４へと移動し（図８（ｃ））、ローラー圧着させることにより、ナノ構造体作製用型体１が有するテーパー形状部４の構造をナノ構造体形成材料１１に転写、賦型させる（図８（ｄ））。このとき、ナノ構造体作製用型体１に、ナノ構造体形成材料１１が埋め込まれる。その後、要すればこれを硬化させた後、該ナノ構造体作製用型体１から剥離して（図８（ｅ））、ナノ構造体１５を得る。
【００７５】
図９は、連続的にナノ構造体１５を製造する方法・装置の一例の模式図であるが、本発明はこの模式図の示す範囲に限定されるものではない。すなわち、ナノ構造体作製用型体１にナノ構造体形成材料１１を付着させ、ローラー１４により力を加え、基材１３をナノ構造体作製用型体１に対して斜めの方向から貼り合せて、ナノ構造体作製用型体１が有するテーパー形状部４の構造をナノ構造体形成材料１１に転写させる。これを、要すれば硬化装置１６を用いて硬化させた後、ナノ構造体作製用型体１から剥離することにより、ナノ構造体１５を得る。支持ローラー１７は、ナノ構造体１５を上部に引き上げるように設置されている。
【００７６】
貼り合わせる際、ローラー１４を用いて、斜めから貼り合わせることによって、気泡が入らず欠陥のないナノ構造体１５が得られる。また、ローラー１４を用いれば線圧（ニップ圧）を加えることになるため圧力を大きくでき、そのため大面積のナノ構造体の製造が可能になり、また、圧力の調節も容易になる。また、基材１３と一体となった均一な膜厚と、所定の光学物性を有するナノ構造体１５の製造が可能になり、更に、連続的に製造できるため生産性に優れたものになる。
【００７７】
一方、図９に示したような、連続的にナノ構造体形成材料１１の埋め込みと剥離（転写）を繰り返す連続印刷機を用いる場合、ナノ構造体形成材料１１のテーパー形状部４への埋め込みのために線圧（ニップ圧）を高く設定できるが、線圧（ニップ圧）を高くすると、異物等が混入すると、より型体１の表面を傷つけてしまい易くなる。しかし、その場合であっても、本発明のナノ構造体作製用型体１を用いれば、表面硬度が高く、強度が大きいので、かかる傷がつくのを防止することができるので、ナノ構造体作製用型体１の安定した繰り返し使用が可能になる。
【００７８】
ナノ構造体は、熱可塑性樹脂で形成されていてもよいが、光照射、電子線照射及び／又は加熱によって硬化性樹脂が重合したものであることも好ましい。その場合、光照射の場合の光の波長については特に限定はない。可視光線及び／又は紫外線を含有する光であることが、要すれば光重合開始剤の存在下で良好に（メタ）アクリロイル基の炭素間二重結合を重合させる点で好ましい。特に好ましくは紫外線を含有する光である。光源は特に限定はなく、超高圧水銀灯、高圧水銀灯、ハロゲンランプ、各種レーザー等公知のものが用いられ得る。電子線の照射の場合、電子線の強度や波長には特に限定はなく、公知の方法が用いられ得る。
【００７９】
熱によって重合させる場合は、その温度は特に限定はないが、８０℃以上が好ましく、１００℃以上が特に好ましい。また、２００℃以下が好ましく、１８０℃以下が特に好ましい。重合温度が低過ぎる場合は重合が充分に進行しない場合があり、高過ぎる場合は重合が不均一になったり、基材の劣化が起こったりする場合がある。加熱時間も特に限定はないが、５秒以上が好ましく、１０秒以上が特に好ましい。また、１０分以下が好ましく、２分以下が特に好ましく、３０秒以下が更に好ましい。
【実施例】
【００８０】
以下、本発明を実施例により更に詳細に説明するが、本発明はその要旨を越えない限り、これらに限定されるものではない。
【００８１】
実施例１
アルミニウム材料として、９９．８５％のアルミニウム圧延板（２ｍｍ厚）を片面平面バフ研摩盤（Speedfam社製）により、アルミナ系の研摩材（フジミ研摩材社製）を用いて、１０分間研摩して鏡面を得た。研摩面をスクラブ洗浄後、非浸食性の脱脂処理を行った。
【００８２】
更に、以下に示す陽極酸化（ａ１）条件と、以下に示す形成された陽極酸化皮膜のエッチング処理条件との組み合わせによりテーパー形状部を有するテーパー形状層を作製した。
【００８３】
＜陽極酸化（ａ１）の条件＞
使用液：０．０５Ｍシュウ酸
電圧  ：８０Ｖの直流電圧
温度  ：５℃
時間  ：３０秒
【００８４】
＜エッチングの条件＞
使用液：２質量％リン酸
温度  ：５０℃
時間  ：２分
【００８５】
陽極酸化（ａ１）とエッチングを交互に１０回ずつ繰り返すことで、平均周期２００ｎｍ、径開口部の直径１６０ｎｍ、深さ３００ｎｍのテーパー形状部を有するテーパー形状層を得た。
【００８６】
＜陽極酸化（ａ２）の条件＞
使用液：０．０５Ｍシュウ酸
電圧  ：８０Ｖの直流電圧
温度  ：５℃
時間  ：２分
【００８７】
上記テーパー形状層を形成後、陽極酸化（ａ２）を行うことで、テーパー形状層の下部に層厚３００ｎｍ（０．３μｍ）の細孔形状層７を有するナノ構造体作製用型体を得た。
【００８８】
＜ナノ構造体の作製＞
ナノ構造体形成材料である下記に示す光硬化性組成物を、無色透明の厚さ７５μｍのＰＥＴフィルム上に採取、バーコーターＮＯ２８にて、均一な膜厚になるよう塗布した。その後、上記で得られた型体を貼り合わせ、テーパー形状部に光硬化性組成物が充填されたことを確認して、紫外線を照射して重合硬化させた。硬化後、膜を型体から剥離することで、表面に、平均高さ３００ｎｍの凸部が平均周期２００ｎｍで存在するナノ構造体を得た。ナノ構造体の厚さは、ＰＥＴフィルムの厚さも含めて、８５μｍであった。
【００８９】
＜光硬化性組成物の調製＞
下記式（１）で示される化合物（１）１１．８質量部、下記化合物（２）２３．０質量部、テトラエチレングリコールジアクリレート４５．２質量部、ペンタエリスリトールヘキサアクリレート２０．０質量部、及び、光重合開始剤として１−ヒドロキシシクロヘキシルフェニルケトン２．０質量部を配合して光硬化性組成物を得た。
【００９０】
上記化合物（１）は、下記の式（１）で示される化合物である。
【化１】
0005616191.tif 000002
［式（１）中、Ｘは、ジペンタエリスリトール（６個の水酸基を有する）残基を示す。］
【００９１】
上記化合物（２）は、
２ＨＥＡ−−ＩＰＤＩ−−（アジピン酸と１，６−ヘキサンジオールとの重量平均分子量３５００の末端水酸基のポリエステル）−−ＩＰＤＩ−−２ＨＥＡ  
で示される化合物である。ここで、「２ＨＥＡ」は、２−ヒドロキシエチルアクリレートを示し、「ＩＰＤＩ」は、イソホロンジイソシアネートを示し、「−−」は、イソシアネート基と水酸基の通常の下記の反応による結合を示す。
−ＮＣＯ  ＋  ＨＯ−  →  −ＮＨＣＯＯ−
【００９２】
実施例２
実施例１において、細孔形状を有する陽極酸化皮膜の形成における陽極酸化（ａ２）の時間を６分とし、細孔形状層の深さを７００ｎｍ（０．７μｍ）とした以外は、実施例１と同様にしてナノ構造体作製用型体及びナノ構造体を得た。
【００９３】
実施例３
実施例１において、細孔形状を有する陽極酸化皮膜の形成における陽極酸化（ａ２）の時間を２０分とし、細孔形状層の深さを１７００ｎｍ（１．７μｍ）とした以外は、実施例１と同様にしてナノ構造体作製用型体及びナノ構造体を得た。
【００９４】
実施例４
実施例１において、細孔形状を有する陽極酸化皮膜の形成における陽極酸化（ａ２）の時間を６０分とし、細孔形状層の深さを４７００ｎｍ（４．７μｍ）とした以外は、実施例１と同様にしてナノ構造体作製用型体及びナノ構造体を得た。得られたナノ構造体作製用型体の断面写真を図３に、得られたナノ構造体作製用型体のテーパー形状層の部分の断面写真を図４に、得られたナノ構造体の断面写真を図６に示す。
【００９５】
実施例５
実施例１において、細孔形状を有する陽極酸化皮膜の形成における陽極酸化（ａ２）の時間を１２０分とし、細孔形状層の深さを９７００ｎｍ（９．７μｍ）とした以外は、実施例１と同様にしてナノ構造体作製用型体及びナノ構造体を得た。
【００９６】
比較例１
実施例１において、細孔形状を有する陽極酸化皮膜を形成しない以外は、実施例１と同様にしてナノ構造体作製用型体及びナノ構造体を得た。得られたナノ構造体作製用型体の断面写真を図５に、ナノ構造体の断面写真を図７に示す。
【００９７】
＜評価＞
評価例１
上記実施例１ないし実施例５、比較例１で得られたナノ構造体作製用型体の表面硬度及び耐久性、並びに、そのナノ構造体作製用型体を用いて得られたナノ構造体の反射率及びヘイズを以下のように測定した。結果を表１に示す。
【００９８】
評価例２
上記実施例４及び比較例１で得られたナノ構造体作製用型体の、３８０ｎｍ〜７８０ｎｍの反射率のスペクトルを以下のように測定した。それぞれの結果を図８及び図９に示す。
【００９９】
［表面硬度］
ナノ構造体作製用型体から試験片を切り出し、マイクロビッカース硬度計（（株）ミツトヨ社製、ＨＭ−２１１）を用いて、常法により測定した。
【０１００】
［耐久性］
２ｃｍ２の面積にベンコット・クリーンＥＡ−８（旭化成せんい（株）製、クリーンルーム用ワイパー）を敷き、その上に１００ｇｆの荷重を乗せたもので、ナノ構造体作製用型体の表面の上を１０往復摩擦した。その後、目視で以下の基準で判定した。
◎：摩擦部分に全く変化なし（耐久性が極めて良好）
○：摩擦部分に１〜２本の傷が発生（耐久性が良好）
△：摩擦部分に３〜４本の傷が発生（やや耐久性が低いが合格レベル）
×：摩擦部分に５本以上の傷が発生（耐久性が不良）
【０１０１】
［反射率］
ナノ構造体の裏面（ＰＥＴ側）に黒色テープを貼り付け、島津製作所社製、自記分光光度計「ＵＶ−３１５０」を用い、５°入射絶対反射率を測定した。５°入射絶対反射率が０．１％以下であるものを良好とした。
【０１０２】
［ヘイズ］
（株）村上色彩技術研究所製、ヘイズメーターＨＭ−１５０を用いて、可視光線のヘイズを測定した。ヘイズは５以下を良好とした。
【０１０３】
［陽極酸化皮膜（テーパー形状層）と陽極酸化皮膜（細孔形状層）の厚さ］
型体の表面に応力を加えて陽極酸化皮膜を剥離し、断面の１万倍及び１０万倍のＳＥＭ写真を撮影し、それぞれの層の厚さを定規で測ることにより測定した。
【０１０４】
［陽極酸化皮膜の全体の膜厚］
型体の表面に応力を加えて陽極酸化皮膜を剥離し、断面の１万倍及び１０万倍のＳＥＭ写真を撮影し、定規で測ることにより測定した。
【０１０５】
【表１】
0005616191.tif 000003
【０１０６】
表１より、本発明のナノ構造体作製用型体である実施例１ないし実施例５は何れも、表面硬度（ビッカース硬度）、耐久性が何れも優れるものであり、実施例３ないし実施例５は、特に表面硬度や耐久性が格段に優れるものであった。一方、比較例１で得られた、細孔形状部がない、すなわち細孔形状層がないナノ構造体作製用型体は、表面硬度がアルミニウム基板（参考例１）に比べて若干大きい程度であり、また、耐久性も劣るものであった。
【０１０７】
更に、これらのナノ構造体作製用型体で作製したナノ構造体は、「反射率」及び「ヘイズ」が優れていた。すなわち、図８及び図９に示したように、型体に細孔形状層を形成させても、すなわち、陽極酸化とエッチングを繰り返した後に陽極酸化（ａ２）を追加しても、それで得られた型体で作製したナノ構造体は、「反射率」や「ヘイズ」が劣るということはなかった。
【０１０８】
評価例３
実施例４で得られたナノ構造体作製用型体と、比較例１で得られたナノ構造体作製用型体とを用いて、連続的にナノ構造体形成材料の埋め込みと剥離（転写）を繰り返すようになっている連続印刷機を用いてナノ構造体を作製したところ、実施例３のナノ構造体作製用型体を用いた場合は、１００００ｍまで問題なくナノ構造体が作製できたが、比較例１のナノ構造体作製用型体を用いた場合は、１０００ｍを作製した時点で、異物の付着が原因と思われる欠陥が発生し、型体の凹みを肉眼で確認することができた。すなわち、型体の耐久性が劣るためにナノ構造体作製に問題が生じたため、その時点で型体を新しいものに交換せざるを得なくなった。
【産業上の利用可能性】
【０１０９】
本発明のナノ構造体作製用型体は、印刷機の始動時、すなわちナノ構造体の作製開始時、及び／又は、その終了時のストール運転により、フィルム等の機材と型体の間でスレが発生し、型体に傷が付いてしまうことを防止できる。また、連続印刷を行っている段階で、ナノ構造体形成材料である樹脂類に、小さいゴミや異物が混入したり、基材や型体に小さいゴミや異物が付着したりして、高いニップ圧の関係から型体を傷つけてしまうおそれがある場合であっても、強い硬度で傷を防止する。
【０１１０】
上記したように、本発明のナノ構造体作製用型体は、表面強度、耐久性等に優れているので、良好な視認性を確保するために、例えば、反射防止体等を必要とする、ＬＣＤ、ＰＤＰ等のＦＰＤ；陳列棚、額等の前面板；標本箱等の蓋板；窓、戸等の建築材料；オブジェ等の構造体の表面；等、反射の抑制等が必要になる用途・分野のナノ構造体の作製用に、広く好適に利用されるものである。
【符号の説明】
【０１１１】
１  ナノ構造体作製用型体
２  陽極酸化皮膜
３  ポア
４  テーパー形状部
５  細孔形状部
６  テーパー形状層
７  細孔形状層
８  アルミニウム材料
９  アルミニウム
１１  ナノ構造体形成材料
１３  基材
１４  ローラー
１５  ナノ構造体
１６  硬化装置
１７  支持ローラー
【図１】
0005616191.tif 000004
【図２】
0005616191.tif 000005
【図８】
0005616191.tif 000006
【図９】
0005616191.tif 000007
【図３】
0005616191.tif 000008
【図４】
0005616191.tif 000009
【図５】
0005616191.tif 000010
【図６】
0005616191.tif 000011
【図７】
0005616191.tif 000012